(57)【要約】【課題】光電変換効率を向上するために異種ソーラーセルの接合を可能にしたソーラーセル接合方法、及びこの接合方法を用いて光電変換効率を向上させた接合型ソーラーセル装置を提供するものである。【解決手段】複数の異種ソーラーセルを光入射面が重なるように積層し、互いの対接面を、１０μｍ以上で２００μｍ以下の粒径を有する導電粒子３を用いて電気的に接合する。好ましくは、導電粒子３を光透過性の有機バインダー４に分散させる。さらに、導電粒子３を光透過性の導電粒子とする。【選択図】図１
2011210766.tif 000002
【特許請求の範囲】
【請求項１】
複数の異種ソーラーセルを光入射面が重なるように積層し、互いの対接面を、１０μｍ以上で２００μｍ以下の粒径を有する導電粒子を用いて電気的に接合する
ことを特徴とするソーラーセルの接合方法。
【請求項２】
前記導電粒子を光透過性の有機バインダーに分散させる
ことを特徴とする請求項１記載のソーラーセルの接合方法。
【請求項３】
前記有機バインダーにポリイミド系樹脂バインダーを用いる
ことを特徴とする請求項２記載のソーラーセルの接合方法。
【請求項４】
前記導電粒子が光透過性である
ことを特徴とする請求項２または３記載のソーラーセルの接合方法。
【請求項５】
前記有機バインダーの固化温度が、１０℃以上で２００℃以下である
ことを特徴とする請求項２乃至４のいずれかに記載のソーラーセルの接合方法。
【請求項６】
接合時に前記複数のソーラーセルへ加える圧力が、０．２気圧以上で３気圧以下である
ことを特徴とする請求項２乃至５のいずれかに記載のソーラーセルの接合方法。
【請求項７】
前記導電粒子を分散させた前記有機バインダーによる接合部の光透過率が５０％以上である
ことを特徴とする請求項２乃至６のいずれかに記載のソーラーセルの接合方法。
【請求項８】
異なるバンドギャップを有する複数のソーラーセルを、低バンドギャップから高バンドギャップの順に積層する
ことを特徴とする請求項１乃至７のいずれかに記載のソーラーセルの接合方法。
【請求項９】
複数の異種ソーラーセルが光入射面を重ねるように積層され、
互いの対接面が１０μｍ以上で２００μｍ以下の粒径を有する導電粒子を用いて接合されて成る
ことを特徴とする接合型ソーラーセル装置。
【請求項１０】
前記導電粒子が光透過性の有機バインダーに分散されて成る
ことを特徴とする請求項９記載の接合型ソーラーセル装置。
【請求項１１】
前記有機バインダーがポリイミド系樹脂バインダーである
ことを特徴とする請求項１０記載の接合型ソーラーセル装置。
【請求項１２】
前記導電粒子が光透過性である
ことを特徴とする請求項１０または１記載の接合型ソーラーセル装置。
【請求項１３】
前記導電粒子の分散率が、０．０１％以上で１０％以下である
ことを特徴とする請求項１０乃至１２のいずれかに記載の接合型ソーラーセル装置。
【請求項１４】
前記導電粒子を分散させた前記有機バインダーによる接合部の光透過率が５０％以上である
ことを特徴とする請求項１０乃至１３のいずれかに記載の接合型ソーラーセル装置。
【請求項１５】
異なるバンドギャップを有する複数のソーラーセルが、低バンドギャップから高バンドギャップの順に積層されて成る
ことを特徴とする請求項９乃至１４のいずれかに記載の接合型ソーラーセル装置。
【発明の詳細な説明】
【技術分野】
【０００１】
本発明は、複数のソーラーセルを積層して接合するソーラーセルの接合方法、及び複数のソーラーセルを積層し接合して成る接合型ソーラーセル装置に関する。
【背景技術】
【０００２】
近年、ソーラーセルは新エネルギー発電デバイスとして盛んに開発されている。このソーラーセルでは、太陽光−発電力変換の高効率化が重要な開発課題となっている。太陽光は、波長が２００ｎｍから２０００ｎｍに渡る、広範囲のスペクトルをもつ光であるため、ソーラーセルとしては、できるだけ多波長の光を利用することが高効率化につながる。しかし、ソーラーセルは、固有のバンドギャップ以上の光しか利用できず、１種類のソーラーセルで太陽光を全て電力に変えることは不可能であった。
【０００３】
一方、ソーラーセルの光電変換の高効率化を図るために、異なるバンドギャップを持つソーラーセルを、低バンドギャップから高バンドギャップの順に積み上げて構成した多接合型ソーラーセルが開発されている（例えば、特許文献１参照）。そして、成膜技術を駆使して多種類の材料及びｐｎ接合を形成することで多接合型ソーラーセルを構成する技術が開発されて、高効率発電の可能性が得られている。
【先行技術文献】
【特許文献】
【０００４】
【特許文献１】特開平２００７−１８９０２５号公報
【発明の概要】
【発明が解決しようとする課題】
【０００５】
ところで、上述の多接合型ソーラーセルでは、多種類の材料を順次成膜するには精密な膜質、膜厚制御が必要であり、製造するための時間及びコストがかかるという問題があった。
【０００６】
ソーラーセルの光電変換の高効率化を図るために、独立に作成した異種ソーラーセルを貼り合わせる構成が考えられる。この考えは、従来の工法を用いて作成するので、コストが安く短時間に多量のソーラーセルを作成することが可能になる。しかし、これには異種ソーラーセルを貼り合わせるための技術が必要であった。既存の貼り合せ技術を利用したのでは、高効率発電が得られない。
【０００７】
すなわち、ソーラーセルが発電する電力を伝送するためには、貼り合わせ接合部は導電性でなければならない。また、貼り合わせたソーラーセルが全て発電をするためには、貼り合わせ接合部が、太陽光に対して透明でなければならない。さらに、従来法で作成されたソーラーセルの表面は完全には平坦ではなく、従って貼り合わせを原子層レベルで行うことができない。
【０００８】
本発明は、上述の点に鑑み、光電変換効率を向上するために異種ソーラーセルの接合を可能にしたソーラーセル接合方法、及びこの接合方法を用いて光電変換効率を向上させた接合型ソーラーセル装置を提供するものである。
【課題を解決するための手段】
【０００９】
本発明に係るソーラーセルの接合方法は、複数の異種ソーラーセルを光入射面が重なるように積層し、互いの対接面を、１０μｍ以上で２００μｍ以下の粒径を有する導電粒子を用いて電気的に接合することを特徴とする。
【００１０】
本発明に係る接合型ソーラーセル装置は、複数の異種ソーラーセルが光入射面を重ねるように積層され、互いの対接面が１０μｍ以上で２００μｍ以下の粒径を有する導電粒子を用いて接合されて成ることを特徴とする。
【００１１】
本発明の好ましい形態は、導電粒子を光透過性の有機バインダーに分散させる。さらに、導電粒子を光透過性の導電粒子とする。
【００１２】
本発明では、複数の異種ソーラーセルを１０μｍ〜２００μｍの粒径の導電粒子を用いて接合することにより、異種ソーラーセルの平坦でない対接面の接合が可能になり、接合部での導電性が得られ、かつ接合部での太陽光を透過させることができる。
【発明の効果】
【００１３】
本発明に係るソーラーセルの接合方法によれば、複数の異種ソーラーセルを電気的に且つ光透過性を有して接合することができ、光電変換効率を向上することができる。
【００１４】
本発明に係る接合型ソーラーセル装置によれば、複数の異種ソーラーセルが電気的に且つ光透過性を有して接合されるので、光電変換効率を向上することができる。
【図面の簡単な説明】
【００１５】
【図１】Ａ〜Ｃ  本発明に係るソーラーセルの接合方法と共に、接合型ソーラーセル装置の一実施の形態を示す工程順の断面図である。
【図２】本発明に係る接合型ソーラーセル装置の具体的一例を示す断面図である。
【図３】透明ガラスと本発明に適用される有機バインダーとしてのポリイミド系樹脂との光透過率を比較した波長−光透過率特性図である。
【図４】Ａ，Ｂ  本発明に係る導電粒子を有機バインダーに分散した接着剤を用いて接合したときの、接合抵抗を示す電流―電圧特性図、及び測定に用いた試料である。
【図５】Ａ、Ｂ〜Ｄ  本発明に係る導電粒子を有機バインダーに分散した接着剤の光透過率を検証した波長−光透過率特性図、及び使用した比較試料、本発明試料である。
【図６】本発明に係る接着剤の透明性と接合抵抗を検証するために、導電粒子の面積割合を計算するための模式図である。
【図７】本発明に係る接合型ソーラーセル装置の光―電力変換の接合抵抗の変化を示す変換効率−接合抵抗特性図である。
【発明を実施するための形態】
【００１６】
以下、図面を参照して本発明の実施の形態を説明する。
【００１７】
図１に、本発明に係るソーラーセルの接合方法と、この接合方法を用いて構成した本発明に係る接合型ソーラーセル装置の一実施の形態を示す。図１では、ソーラーセルの接合方法と共に、接合型ソーラーセル装置の製造方法を示している。
【００１８】
本実施の形態に係るソーラーセルの接合方法は、図１Ａに示すように、複数の異種ソーラーセル１及び２を光入射面が重なるように積層し、互いの対接面の間に１０μｍ以上で２００μｍ以下の粒径を有する導電粒子３を介在させる。光入射面は、異種ソーラーセル１及び２の表面１ａ及び２ａとなる。対接面は、一方のソーラーセル１の光入射面となる表面１ａと他方のソーラーセル２の裏面２ｂとなる。本例では、複数の異種ソーラーセルとして、狭バンドギャップを有する第１のソーラーセル１と広バンドギャップを有する第２のソーラーセル２の２つを用意する。この第１のソーラーセル１と第２のソーラーセル２を、上記１０μｍ〜２００μｍの粒径を有する導電粒子３を有機バインダー４に分散させた導電性の接着剤５を介して積層する。
【００１９】
有機バインダー４は、光透過性（いわゆる透明）の有機バインダーが用いられ、例えばポリイミド系樹脂バインダー等を用いることができる。本例では、有機バインダーとしてポリイミド系樹脂バインダーを用いた。導電粒子３は、光透過性の導電粒子が好ましい。本例では、導電粒子３としてＩＴＯ（インジウム・スズ酸化物）粒子を用いた。
【００２０】
第１及び第２のソーラーセル１及び２は、通常、太陽光が入射する表面（光入射面）１ａ、２ａ及びその裏面１ｂ、２ｂが完全な平坦面ではなく、適度の凹凸を有している。つまり、完全な平坦面であると入射した太陽光が反射して光のロスが生じるので、出来るだけソーラーセル内に太陽光を導入させるために、適度の凹凸面としている。従って、導電粒子３が分散された有機バインダー４を塗布した第１及び第２のソーラーセルの接合面、すなわち互いの対接面となる表面１ａ及び裏面２ｂも適度の凹凸面となっている。
【００２１】
次いで、導電性の接着剤５を介して重ね合わせた第１及び第２のソーラーセル１及び２を、所要の加熱手段６、例えばヒータにより所要の温度に加熱し、加圧手段により所要の圧力Ｆをかけて、第１及び第２のソーラーセル１及び２を接合する。すなわち、加熱し圧力をかけて、導電粒子３を上下のソーラーセル２及び１の接合面、すなわち裏面２ｂ及び表面１ａに接着させた状態で、有機バインダー４を硬化させる。
【００２２】
図１Bは、接合後の積層されたソーラーセル１及び２の状態を示す。
【００２３】
次に、図１Cに示すように、太陽光が入射する上側の広バンドギャップを有する第２のソーラーセル２の上面に表面電極８となる導電膜を形成し、下側の狭バンドギャップを有する第１のソーラーセル１の下面に裏面電極９となる導電膜を形成する。表面電極８となる導電膜は、透明導電膜、例えばＩＴＯ膜で形成される。裏面電極９となる導電膜は、例えばＩＴＯ膜あるいは他の導電膜で形成することができる。これら導電膜は例えばスパッタ法、蒸着法等により成膜することができる。第２のソーラーセル２の上面に、表面電極８となるＩＴＯ膜を付けた透明ガラス基板を接着することもできる。このようにして、目的の本実施の形態に係る接合型ソーラーセル装置１１を得る。この接合型ソーラーセル装置１１は、広バンドギャップを有する第２のソーラーセル２側から太陽光Ｌが照射される。
【００２４】
図２に、図１Cの接合型ソーラーセル装置１１の具体的な一例を示す。接合型ソーラーセル装置１１１は、ｐｎ接合ｊ１を有するゲルマニウム（Ｇｅ）による第１ソーラーセル１と、ｐｎ接合ｊ２を有するシリコン（Ｓｉ）による第２のソーラーセル２が上記導電粒子３を有機バインダー４に分散させた接着剤５を介して接合されて成る。そして、第２のソーラーセル２の上面に表面電極８となる例えばＩＴＯ膜が形成され、第１のソーラーセル１の下面に裏面電極９となる例えばＩＴＯ膜が形成される。
【００２５】
第１のソーラーセル１は、第１導電型を例えばｐ型とし、第２導電型をｎ型として、ｐ＋ゲルマニウム半導体領域１２とｐゲルマニウム半導体領域１３とｎ＋ゲルマニウム半導体領域１４により狭バンドギャップ（０．７ｅＶ）を有するソーラーセルとして構成される。第２のソーラーセル２は、第１導電型を例えばｐ型とし、第２導電型をｎ型として、ｐ＋シリコン半導体領域１６とｐシリコン半導体領域１７とｎ＋シリコン半導体領域１８により広バンドギャップ（１．１ｅＶ）を有するソーラーセルとして構成される。なお、図２においては、第１導電型をｐ型とし、第２導電型をｎ型としたが、第１導電型をｎ型とし、第２導電型をｐ型として、各半導体領域の導電型を逆にして構成することもできる。
【００２６】
次に、本実施の形態で用いた有機バインダー４、導電粒子３及び接合条件について検証する。検証では、導電粒子３としてＩＴＯ粒子を用い、有機バインダー４としてポリイミド系樹脂を用いた。
【００２７】
図３に、透明ガラスの光透過率と、透明ガラス上に塗布した透明なポリイミド系樹脂の光透過率とを比較した波長−光透過率特性を示す。曲線Iは透明ガラスの特性、曲線IIはポリイミド系樹脂／透明ガラスの特性である。ポリイミド系樹脂は、曲線IIから明らかなように、十分高く太陽光を透過させることができる。ポリイミド系樹脂は、紫外線を透過しないが、紫外線を吸収する広バンドギャップのソーラーセルは太陽光が照射される側の最上層に配置されるので、ポリイミド形樹脂バインダーを使用することに全く問題ない。
【００２８】
面積１ｃｍ２の低抵抗シリコン基板を用いてポリイミド系樹脂バインダー４に粒径７０μｍのＩＴＯ粒子３を２ｍｇ／ｃｍ２分散させた接着剤５による接合を試みた。図４Ｂに、厚さ５２０μｍ、比抵抗０．０１Ωｃｍの２枚のシリコン基板１３及び１４を前記接着剤５で貼り合わせた試料１５示す。この試料１５に対して、上下方向に電流を流して接合抵抗を測定した結果を図４Ａに示す。図４Ａは、電流―電圧特性図であり、リニアなオーミック特性（直線III）が得られ、接合抵抗として約２Ωｃｍ２の低抵抗接合が実現できた。
【００２９】
図４で説明した接合条件のとき、透明ガラス基板を用いて検証した前記接着剤５の光透過率は、図５Ａに示すように、８０％以上と十分に高い光透過率であった。図５Ａに示す光透過率−波長特性において、曲線IVは２枚の透明ガラス基板１３、１４を重ね合わせた透明ガラスのみの試料１６（図５Ｂの参照）の特性を示す。曲線Vはポリイミド系樹脂バインダー４を介して２枚の透明ガラス基板１３、１４を貼り合わせた試料１７（図５Ｃ参照）の特性を示す。曲線VIはＩＴＯ粒子３をポリイミド系樹脂バインダー４に分散した前記接着剤５を介して２枚の透明ガラス基板１３、１４を貼り合わせた試料１５（図５Ｄ参照）の特性を示す。接着剤５に導電粒子（ＩＴＯ）３を入れると光のロスが生じるが、バインダーとしてポリイミド系樹脂バインダー４を用いることにより、結果として曲線VIで示すように、透明ガラスのみ（試料１６）の光透過率と同等の光透過率が得られる。
【００３０】
接着剤５の光透過率としては、５０％以上は必要であり、８０％以上が好ましい。接着剤５は、より好ましくは光透過率が９０％以上、減衰率が１０％以下である。接着剤５の光透過率が５０％より低いと、例えば２層にしたソーラーセルに太陽光を照射したときに、下層のソーラーセルに光が入分に届かず、透過光が発電に寄与しなくなる。
【００３１】
一方、検証の結果、ソーラーセルの接合には、導電微粒子３粒径が重要であることが分かった。例えば、粒径０．１μｍ〜２μｍの導電微粒子を有機バインダーに分散させた接着剤を用いて、シリコン基板同士を接合した場合の検討を行ったところ、接合抵抗が２ｋΩｃｍ２以上と高いことが判明した。この理由は、シリコン基板が平坦でなく、導電微粒子同士を電気的に接合させてシリコン基板間の導通をとることが困難であると考えられる。ソーラーセルの表面はテクスチャーがあり、凹凸状態にあることを考えると、好適な導電粒子の粒径は１０μｍ以上で２００μｍ以下（１０μｍ〜２００μｍ）と判断できる。導電粒子の粒径が１０μｍより小さいと、接合面が凹凸面であるため、うまく導通が取れないと共に、導通を取るために接合時に高温、高圧力が必要になり、ソーラーセルにダメージを与える懼れがある。粒径が小さいと低加圧では導通がとれない。粒径が２００μｍを超えると、分散率の関係で、導電粒子間の距離が広がるので、導電粒子間に入った電流が導電粒子に向かって横方向に流れ、横方向の抵抗による電流ロスが大きくなり、光電変換効率が低下する。
【００３２】
ソーラーセルの接合では、破損し易い半導体基板の接合となるために、有機バインダー４の接着硬化時の圧力を小さくすることが重要である。接合時に加える好適な圧力としては、０．２気圧以上で３．０気圧以下（０．２気圧〜３．０気圧）であることが望ましい。０．２気圧より低いとソーラーセルの電気的な接合が得られ難くなり、３．０気圧を超えるとソーラーセルの変形、破損が発生し易くなる。
【００３３】
ソーラーセルの接合時の加熱温度は、有機バインダー４を固化させる温度である。この有機バインダー４の固化温度は、１０℃以上で２００℃以下（１０℃〜２００℃）とするのが望ましい。２００℃以下であれば、ソーラーセルに影響を与えることがない。２００℃を超えると、例えばソーラーセルの電極材料の再拡散が生じるなどソーラーセルに悪影響を与える懼れがある。１０℃より低いと一般に有機バインダーが固化されず、機械的接合が得られ難い。
【００３４】
ソーラーセルの接合は、上記の圧力、温度条件に設定して行うことが好ましい。一例として、前述のＩＴＯ粒子３をポリイミド系樹脂バインダー４に分散した接着剤５を用いて、シリコン基板の接着を試みた結果、１３０℃、１時間の加熱と、０．８ｋｇｆ／ｃｍ２（０．８気圧）の圧力としたとき、貼り合わせ接合部で導電性を有する良好な接合が得られた。
【００３５】
接合に用いられる接着剤５の透明性を確保するためには、導電粒子３の占める面積割合（いわゆる導電粒子の分散率）を０．０１％以上で１０％以下（０．０１％〜１０％）にすることが望ましい。０．０１％より少ないと、接合したときの接合部の導電性の確保が難しく、１０％を超えると、接合部の透明性の確保が難しくなる。
【００３６】
接合抵抗を低下させるためには、導電粒子３が有機バインダー４内に均一に分散することが望ましい。従って、図６に示すように、導電粒子３間の平均間隔をＲ、導電粒子３の半径をｒとすると、導電粒子３の占める面積は、単位面積当たり、πｒ２／Ｒ２となり、これが導電粒子３の占める面積割合が０．１以下でるためには、
Ｒ＞５．６ｒ
である。
導電粒子３の粒径が１０μｍ〜２００μｍの場合、Ｒを２８μｍ〜５６０μｍ以上とすれば良い。
【００３７】
導電粒子３の抵抗率をρとすると、理想的な接合抵抗Ａ［Ωｃｍ２］は、
Ａ＝２ρＲ２／πｒとなる。
（πｒ２）／Ｒ２＝ｂ＜０．１  とすれば、  Ａ=２ρｒ/ｂ>２０ρｒ  となる。
ソーラーセル特性を著しく損なわないための接合抵抗は、３Ωｃｍ２以下が望ましい。
よって、Ａの範囲は、３＞Ａ＞２０ρｒ  である。
３＝２０ρｒであるときの抵抗率ρの条件は、ρ＝０．１５／ｒである。
【００３８】
よって、導電粒子では、１０μｍ〜２００μｍの粒径の場合、抵抗率ρを１５０Ωｃｍ〜７．５Ωｃｍ以下とすれば良い。
実際の電気的接合に導電粒子の１％が寄与すると仮定すると、抵抗率ρは１．５Ωｃｍ〜０．０７５Ωｃｍ以下とすれば良い。この抵抗率ρは、常識的な導通をとるための配線に求められる低抵抗率より、はるかに高い抵抗率である。つまり、接合部の厚みが薄いために、抵抗率ρが高い導電粒子でも用いることが可能になる。よって、導電粒子としては、多くの酸化物導電体を適用することができる。勿論、金属粒子を用いても良い。金属粒子を用いるときは、低抵抗率であるので、粒径を許容できる範囲内で小さくしたり、あるいは分散率を上げることにより、接着剤５の光透過率を確保することができる。
【００３９】
前述の図２に示す、本発明の接合方法を用いてシリコン（Ｓｉ）によるソーラーセル１とゲルマニウム（Ｇｅ）によるソーラーセル２を接合した接合型ソーラーセル装置（いわゆるＳｉ／Ｇｅ接合ソーラーセル）１１１の特性を計算した。図７に、シリコン（Ｓｉ）単独のソーラーセル、ゲルマニウム（Ｇｅ）単独のソーラーセル、Ｓｉ／Ｇｅ接合型ソーラーセルの光−電力変換効率の接合抵抗による変化を示す。図７において、曲線VIIはＳｉによるソーラーセルの特性を示し、曲線VIIIはＧｅによるソーラーセルの特性を示し、曲線IXはＳｉ／Ｇｅ接合ソーラーセルの特性を示す。光は、波長５９０ｎｍ、強度１００ｍＷ／ｃｍ２と、波長１５００ｎｍ、強度１００ｍＷ／ｃｍ２との二波長光を照射した。Ｓｉソーラーセルは、波長１５００ｎｍの光を吸収しないために変換効率が小さかった。Ｇｅソーラーセルは、波長１５００ｎｍの光に比べて波長５９０ｎｍの変換効率が小さかった。Ｓｉ／Ｇｅ接合ソーラーセルは、上記Ｓｉ、Ｇｅの両単独ソーラーセルよりも変換効率が大きく得られた。
【００４０】
しかも、Ｓｉ／Ｇｅ接合ソーラーセルは、接合抵抗が高くなっても、変換効率の落ち方が、他のＳｉ、Ｇｅ単独のソーラーセルよりも緩やかである利点を有する。Ｓｉソーラーセル及びＧｅソーラーセルの内部抵抗が高いため、中間の接着剤５の抵抗が目立たなくなり、接着剤５による接合抵抗に余裕が得られる。接合抵抗が３Ωｃｍ２以下であれば、図７の曲線IXから明らかなように、Ｓｉ、Ｇｅ単独のソ−ラーセルより高い変換効率が得られる。
【００４１】
上例では、狭バンドギャップの第１のソーラーセル１と広バンドギャップの第２のソーラーセル２を接合した構成としたが、本発明はこれに限らない。本発明に係るソーラーセルの接合方法及び接合型ソーラーセル装置は、異なるバンドギャップを有する２つ以上のソーラーセルを低バンドギャップから高バンドギャップの順に積層した構成においても適用することができる。接合数が多いほど、太陽光の利用効率が上がり、光電変換効率が向上する。
【００４２】
上例では、半導体によるソーラーセルの接合方法及び接合型ソーラーセル装置に適用したが、その他、有機ソーラーセル、色素増感型ソーラーセルにも同様に本発明を適用することができる。
【００４３】
バンドギャップが異なるソーラーセルを構成する半導体としては、Ｓｉ、Ｇｅ、化合物半導体等が用いられる。例えばＧａＮ（３．５ｅＶ）、ＧａＡｓ（１．４ｅＶ）、Ｓｉ（１．１ｅＶ）、Ｇｅ（０．７ｅＶ）、その他の化合物半導体によるソーラーセルから選択して、バンドギャップを異にする複数のソーラーセルを接合して本発明の接合型ソーラーセル装置を構成することができる。
【００４４】
上述した本実施の形態に係るソーラーセルの接合方法及び接合型ソーラーセル装置によれば、独立して作成された複数の異種ソーラーセルを接合することができ、太陽光の利用効率を上げて高光電変換効率を向上することができる。本実施の形態では、例えば、市販の異種ソーラーセルを利用してこれらを接合することができ、コストが安く、かつ短時間で多量の高光電変換効率のソーラー装置を製造することができる。
【産業上の利用可能性】
【００４５】
本発明は、クリーンエネルギー生成デバイスとして重要なソーラーセルの大幅な性能向上に利するものであり、高光電変換効率のソーラーセル装置の低コストでの多量生産を促進できる。
【符号の説明】
【００４６】
１，２・・異種ソーラーセル、３・・導電粒子、４・・有機バインダー、５・・接着剤、１１，１１１・・接合型ソーラーセル装置
【図１】
2011210766.tif 000003
【図２】
2011210766.tif 000004
【図３】
2011210766.tif 000005
【図４】
2011210766.tif 000006
【図５】
2011210766.tif 000007
【図６】
2011210766.tif 000008
【図７】
2011210766.tif 000009